(57)【要約】      （修正有）【課題】多様な異なる種類の部材を接着層としての厚みがほとんどない状態でより簡便に強固に接合する接合体を製造する方法及び接合装置の提供。【解決手段】第１の被接合部材１１と第２の被接合部材１２とが接合した接合体２０を製造する方法であって、第１の被接合部材１１の第１の接合面および第２の被接合部材１２の第２の接合面の一方または両方にプラズマ処理を行うプラズマ処理工程３ａ，３ｂと、プラズマ処理が施された第１の接合面および／または第２の接合面に、水蒸気、シランカップリング剤、またはこれらの混合物を含むガスを付着させるガス処理工程４ａと、第１の接合面と第２の接合面とが接するように、第１の被接合部材と第２の被接合部材とが重ね合わされた積層体１９を形成し、２．０〜１０．０ＭＰａにて圧着する圧着工程５と、積層体１９を加熱又は電磁波照射する接合工程７と、を含む接合体２０を製造する方法。【選択図】図１
2019018402.tif 000002
【特許請求の範囲】
【請求項１】
第１の被接合部材と第２の被接合部材とが接合した接合体を製造する方法であって、
第１の被接合部材の第１の接合面および第２の被接合部材の第２の接合面の一方または両方にプラズマ処理を行うプラズマ処理工程と、
プラズマ処理が施された第１の接合面および／または第２の接合面に、水蒸気、シランカップリング剤、またはこれらの混合物を含むガスを付着させるガス処理工程と、
第１の接合面と第２の接合面とが接するように、第１の被接合部材と第２の被接合部材とが重ね合わされた積層体を形成し、２．０ＭＰａ以上１０．０ＭＰａ以下にて圧着する圧着工程と、
前記積層体を加熱または電磁波照射する接合工程と
を含む接合体を製造する方法。
【請求項２】
前記プラズマ処理工程が、減圧雰囲気下または大気圧下不活性ガス雰囲気中で処理される請求項１に記載の接合体の製造方法。
【請求項３】
前記大気圧不活性ガス雰囲気が、水素、酸素、窒素、および二酸化炭素のいずれかまたはこれらの２種以上の混合物を０．０１％〜１０％含有する請求項２に記載の接合体の製造方法。
【請求項４】
前記水蒸気が、前記接合工程を行う環境中に存在する水分である請求項１〜３のいずれか１項に記載の接合体の製造方法。
【請求項５】
環境中に存在する前記水蒸気の量が５〜１５ｇ／ｍ３である請求項４に記載の接合体の製造方法。
【請求項６】
第１の被接合部材と第２の被接合部材とを接合するための接合装置であって、
第１の被接合部材を搬送する第１の搬送ユニットと、
第２の被接合部材を搬送する第２の搬送ユニットと、
第１の被接合部材の第１の接合面および第２の被接合部材の第２の接合面の一方または両方にプラズマ処理を行うプラズマ処理ユニットと、
第１の接合面と第２の接合面とが接するように第１の被接合部材と第２の被接合部材とを重ね合わせた積層体を２．０ＭＰａ以上１０．０ＭＰａ以下にて押圧する圧着ユニットと
を備える接合装置。
【発明の詳細な説明】
【技術分野】
【０００１】
本発明は、２つ以上の被接合部材を接合させる方法および接合装置に関する。
【背景技術】
【０００２】
近年、液晶ディスプレイや有機ＥＬディスプレイに代表されるフラットパネルディスプレイには、多くのフィルムが使用されている。各々のフィルムは異なる素材でできていたり異なる加工を施してあり、それらは通常積層されている。このような積層フィルムとしては偏光フィルムと位相差フィルムとを積層した広視野角偏光板や、円偏光板、あるいは、偏光板と輝度向上フィルムとを積層した光学機能フィルム等が挙げられる。
【０００３】
上記フィルムは多くのフィルムから構成されており、例えば円偏光板の場合は、偏光板を構成する保護フィルム、偏光機能を有する偏光子、直線偏光を円偏光に変換する位相差フィルムなどからなり、各フィルムは通常、接着剤または粘着剤を用いて接合される。
【０００４】
接着剤による接合は、対象となる材料が良好な接着性を有する場合は良いが、接着性の悪いフィルム同士を接合する場合は、そのような接着剤を探索しなければならない。あるいはフィルムの表面を溶剤等で溶かして接着させるなど、フィルムそのものに大きなダメージを与えなければならない場合もある。また、熱硬化型の接着剤では、硬化温度がフィルムの耐熱温度よりも高い場合はフィルムの熱劣化を引き起こすために使用することが出来ない。さらには、接着剤に含まれる揮発性成分によっては人体に有害な場合もあるために、適用できる条件は限られている。
【０００５】
粘着剤による接合は、粘着力により接着性の悪いフィルム同士であってもある程度接合は可能となる。しかしながら、粘着層が粘着力を発現するにはある程度の厚さが必要であり、その厚さに伴う層間での歪みなどが発生することがある。また、薄型化が求められる用途では適用できる条件は限られてしまう。
【０００６】
よって、接着性の悪い材料同士を限りなく薄い厚さで強固に接合できる技術が求められている。そのような技術として、特許文献１には、プラズマ処理による表面処理、次いで水蒸気あるいはシランカップリング剤のガスを処理表面に吸着させ、被接合部材同士を積層し、加熱処理することで強固な接着力で接合剤同士を接合できるいわゆるプラズマ接合技術が記載されている。この技術によれば、接合する各々の材料（フィルム）にダメージを与えることなく、かつ、ほとんど接着層としての厚みがない状態で接合が可能である。
【先行技術文献】
【特許文献】
【０００７】
【特許文献１】特許第５６７０８７８号公報
【発明の概要】
【発明が解決しようとする課題】
【０００８】
特許文献１において、例えば、ＰＶＡ（ポリビニルアルコール）フィルムとＣＯＰ（シクロオレフィンポリマー）同士の接合や、ＰＥＴ（ポリエチレンテレフタレート）とＣＯＰ同士が良好に接合することが記載されているが、材料の種類によっては十分な接合力が得られない場合があった。そのような場合には、プラズマ処理中にドープするガスの種類や濃度、あるいは吸着させるシランカップリング剤の種類等を調整することにより改善することが可能であるが、個々の条件を調整することは設備的に複雑となるだけでなく、安定した接合力を生産毎に得られなくなるおそれがある。
【０００９】
従って、本発明は、多様な異なる種類の部材を接着層としての厚みがほとんどない状態でより簡便に強固に接合する接合体を製造する方法および接合装置を提供することを目的とする。
【課題を解決するための手段】
【００１０】
このような目的は、以下の（１）〜（６）に関する本発明により達成される。
（１）第１の被接合部材と第２の被接合部材とが接合した接合体を製造する方法であって、
第１の被接合部材の第１の接合面および第２の被接合部材の第２の接合面の一方または両方にプラズマ処理を行うプラズマ処理工程と、
プラズマ処理が施された第１の接合面および／または第２の接合面に、水蒸気、シランカップリング剤、またはこれらの混合物を含むガスを付着させるガス処理工程と、
第１の接合面と第２の接合面とが接するように、第１の被接合部材と第２の被接合部材とが重ね合わされた積層体を形成し、２．０ＭＰａ以上１０．０ＭＰａ以下にて圧着する圧着工程と、
前記積層体を加熱または電磁波照射する接合工程と
を含む接合体を製造する方法。
（２）前記プラズマ処理工程が、減圧雰囲気下または大気圧下不活性ガス雰囲気中で処理される（１）に記載の接合体の製造方法。
（３）前記大気圧不活性ガス雰囲気が、水素、酸素、窒素、および二酸化炭素のいずれかまたはこれらの２種以上の混合物を０．０１％〜１０％含有する（２）に記載の接合体の製造方法。
（４）前記水蒸気が、前記接合工程を行う環境中に存在する水分である（１）〜（３）のいずれかに記載の接合体の製造方法。
（５）環境中に存在する前記水蒸気の量が５〜１５ｇ／ｍ３である（４）に記載の接合体の製造方法。
（６）第１の被接合部材と第２の被接合部材とを接合するための接合装置であって、
第１の被接合部材を搬送する第１の搬送ユニットと、
第２の被接合部材を搬送する第２の搬送ユニットと、
第１の被接合部材の第１の接合面および第２の被接合部材の第２の接合面の一方または両方にプラズマ処理を行うプラズマ処理ユニットと、
第１の接合面と第２の接合面とが接するように第１の被接合部材と第２の被接合部材とを重ね合わせた積層体を２．０ＭＰａ以上１０．０ＭＰａ以下にて押圧する圧着ユニットと
を備える接合装置。
【発明の効果】
【００１１】
本発明は、多様な異なる種類の部材を接着層としての厚みがほとんどない状態で簡便に強固に接合する接合体の製造方法および接合装置を提供することができる。また、本発明に係る接合体の製造方法は、接合の際に水蒸気のみを用いる場合は、有害な低揮発成分が含まれないため、人体に対しても無害である。
【図面の簡単な説明】
【００１２】
【図１】本発明の接合装置の一実施形態を示す概略図である。
【図２】本発明の接合装置の他の一実施形態を示す概略図である。
【発明を実施するための形態】
【００１３】
［接合体の製造方法］
本発明に係る接合体の製造方法は、第１の被接合部材と第２の被接合部材とが接合した接合体を製造する方法であって、（１）プラズマ処理工程と、（２）ガス処理工程と、（３）圧着工程と、（４）接合工程とを含む。接合体の製造方法は、これらの各工程の間また各工程と同時に、被接合部材の搬送工程や、スリット加工工程、処理の準備工程等の、プラズマ接合のために一般的に実施される工程をさらに含んでいてもよい。
【００１４】
第１の被接合部材および第２の被接合部材としては、例えば、プラスチックフィルム、ガラス、金属、および紙、並びにこれらの部材表面に樹脂層を設けたプラスチックフィルム、ガラス、金属、および紙等が挙げられ、好ましくはプラスチックまたは樹脂層を設けたプラスチックフィルムである。プラスチックとしては、ポリエステル、ポリカーボネート、ポリサルフォン、ポリイミド、ポリアミド、シクロオレフィンポリマー、およびトリアセチルセルロース等が挙げられ、また、樹脂層を設けたプラスチックフィルムは、例えば、支持体としてのプラスチックフィルム上に紫外線硬化型樹脂や、熱硬化型樹脂、コレステリック液晶等の重合性液晶からなる樹脂層が形成されたフィルムである。
【００１５】
＜プラズマ処理工程＞
プラズマ処理工程では、第１の被接合部材の第１の接合面および第２の被接合部材の第２の接合面の一方または両方にプラズマ処理を行う。プラズマ処理および次いで行われるガス処理は、第１および第２の被接合部材は片方のみに施してもよく、両者ともに施してもよい。プラズマ処理は、減圧雰囲気下または大気圧化不活性ガス雰囲気中で処理されることが好ましい。プラズマ処理は、減圧下または大気圧下で発生させた不活性ガスや酸素ガス等のプラズマを第１および／または第２の接合面に照射して、その表面を活性化する処理である。プラズマは、公知の任意の手段により生成させることができるが、例えば、電極間に印加した直流電圧や高周波電圧、 あるいはマイクロ波などによる電界によって加速された電子とガス分子との衝突電離を利用して生成させることができる。使用する放電ガス種と投入電力により被処理面の親疎水性（親水基または疎水基の導入）、粗さ（凹凸）、および化学的活性度が大きく変化するが、放電ガス種および投入電力は被接合部材の種類等に応じて当業者が適宜決定することができる。放電するガスとしては、アルゴンガス等の不活性ガス、並びに、不活性ガスと酸素、窒素、水素、および二酸化炭素のいずれかとの混合ガスが挙げられる。混合ガスとしては、例えばアルゴンガス中に酸素ガス、窒素、水素、および二酸化炭素のいずれかを好ましくは０．０１％以上１０％以下、より好ましくは０．０５％以上５％以下、さらに好ましくは０．１％以上１％以下程度混合させたものが好ましい。プラズマ処理により、被接合部材の接合面の接触角を変化させ、後に実施されるガス処理工程において水蒸気等の付着を容易にすることができる。
【００１６】
＜ガス処理工程＞
ガス処理工程では、プラズマ処理が施された第１の接合面および／または第２の接合面に、水蒸気、シランカップリング剤、またはこれらの混合物を含むガスを付着させる。ガス処理工程は、プラズマ処理で活性化された被接合部材の被処理面に水分子やシランカップリング剤分子を付着させ、接合力を高めるために行われる。
【００１７】
水蒸気は、好ましくは、水を気相化した水蒸気、または気体中に飛散する微小水滴、またはそれらの混合物である。
シランカップリング剤としては、例えば、ビニルトリメトキシシラン、ビニルトリエトキシシラン、２−（３，４−エポキシシクロヘキシル）エチルトリメトキシシラン、３−グリシドキシプロピルメチルジメトキシシラン、３−グリシドキシプロピルメチルトリメトキシシラン、３−グリシドキシプロピルメチルジエトキシシラン、３−グリシドキシプロピルメチルトリエトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン、Ｎ−２−（アミノエチル）−３−アミノプロピルメチルジメトキシシラン、Ｎ−２−（アミノエチル）−３−アミノプロピルトリメトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、トリス−（トリメトキシシリルプロピル）イソシアヌレート、３−ウレイドプロピルトリアルコキシシラン、３−メルカプトプロピルメチルジメトキシシラン、３−メルカプトプロピルトリメトキシシラン、３−イソシアネートプロピルトリエトキシシラン、およびテトラエトキシオキシシラン等が挙げられる。２つ以上の被接合部材の接合面に上記処理を施す場合、その処理は被接合部材全てに同じガスを使用してもよいし、被接合部材の素材別にガスを変えてもよい。
【００１８】
ガスを付着させる方法としては、水蒸気を用いる場合、例えば、加湿器や霧吹き等により強制的に付着させる方法が挙げられるが、接合環境の湿度を調整するだけでも十分な接合力を発現する場合もある。接合環境の湿度のみで行う場合は、環境中に存在する水蒸気量は好ましくは５ｇ／ｍ３以上１５ｇ／ｍ３以下、より好ましくは８ｇ／ｍ３以上１１ｇ／ｍ３以下程度である。シランカップリング剤またはこれと水蒸気との混合物を用いる場合は、シランカップリング剤を予熱し、ガス化して被接合部材の被処理面に付着させる方法や、シランカップリング剤を水またはアルコールと混合し、加湿器や霧吹き等により強制的に付着させる方法等が挙げられる。アルコールは、好ましくは、メタノール、エタノール、ｎ−プロピルアルコール、およびｉｓｏ−プロピルアルコールである。
【００１９】
＜圧着工程＞
圧着して接合する工程では、第１の接合面と第２の接合面とが接するように、第１の被接合部材と第２の被接合部材とを重ね合せた積層体を形成し、２．０ＭＰａ以上１０．０ＭＰａ以下にて圧着する。圧着にはプレス機やラミネーターを用いることができる。圧着の強さは、２．０ＭＰａ以上１０．０ＭＰａ以下、好ましくは２．５ＭＰａ以上８．０ＭＰａ以下、より好ましくは３ＭＰａ以上６．０ＭＰａとする。このような高い圧力をフィルム等の被接合部材にかける場合には、一方がシリコーンゴムからなるラミネーターロールで他方が金属ロールであるようなラミネーターロールでは十分な接合圧が得られない場合がある。そのような場合には、一対の金属ロールからなるラミネーターロールを用いることが好ましい。積層体は、第１の被接合体と第２の被接合体との組み合わせを２組以上有するように形成してもよく、２組以上の組み合せを有する場合は、圧着工程を各々の組み合わせに対し個別に行ってもよく、２つ以上の組み合わせに対し同時に行ってもよい。
【００２０】
＜接合工程＞
接合工程では、圧着工程後の積層体を加熱または電磁波照射する。接合工程は、接合力を強固にするために行われる。加熱は、被接合部材の耐熱性に応じて適宜調整することができるが、好ましくは７０℃以上１５０℃以下、より好ましくは８０℃以上１３０℃以下程度で行う。また、加熱工程は上記圧着工程と同時に行ってもよく、その場合は、ラミネーターが加温できるようなサーマルラミネーターを用いることが好ましい。加熱と圧着工程とを同時に行い、さらに加熱または電磁波照射する工程を行ってもよい。
【００２１】
本発明に係る接合体の製造方法は、被接合部材の材料の種類によって、プラズマ処理中にドープするガスの種類や濃度、吸着させるシランカップリング剤の種類等の条件を個々に調整する必要がなく、多様な異なる種類の部材を使用して安定した接合力を達成することができる。よって、本発明に係る接合体の製造方法は、簡便な設備で実施することができる。さらに、本発明に係る接合体の製造方法によれば、従来よりも飛躍的に接合力が向上する。また、本発明に係る接合体の製造方法は、接合の際に水蒸気のみを用いる場合は、有害な低揮発成分が含まれないため、人体に対しても無害である。
【００２２】
［接合装置］
本発明に係る接合体の製造方法を実際に行うための接合装置としては、上記各工程を順次行うことができるものであれば特に限定されない。既存の貼り合せ装置等の設備に接合体の製造方法の実施に必要なユニットを設置してもよいし、接合専用の装置としてもよい。接合装置は、第１の被接合部材を搬送する第１の搬送部と、第２の被接合部材を搬送する第２の搬送部と、第１の被接合部材の第１の接合面および第２の被接合部材の第２の接合面の一方または両方にプラズマ処理を行うプラズマ処理部と、第１の接合面と第２の接合面とが接するように第１の被接合部材と第２の被接合部材とが重ね合わされた積層体を２．０ＭＰａ以上１０．０ＭＰａ以下にて押圧する圧着部とを少なくとも備えるものである。
【００２３】
接合専用の装置としては、例えば図１に示されるような接合装置１００が挙げられる。接合装置１００は、第１の搬送ユニット１、第２の搬送ユニット２、プラズマ処理ユニット３ａおよび３ｂ、ガス噴霧ユニット４ａ、圧着ユニット５、加熱または電磁波照射ユニット７、および接合体巻取りユニット８を備える。
【００２４】
第１の搬送ユニット１は、第１の被接合部材１１を、プラズマ処理ユニット３ａ、ガス噴霧ユニット４、圧着ユニット５、および加熱または電磁波照射ユニット７に、この順に搬送する装置である。第２の搬送ユニット２は、第２の被接合部材１２を、プラズマ処理ユニット３ｂ、ガス噴霧ユニット４ａ、圧着ユニット５、および加熱または電磁波照射ユニット７に、この順に搬送する装置である。
【００２５】
第１の被接合部材１および第２の被接合部材２は、例えばプラスチックフィルムであり、ロール状態で設置されている。プラスチックフィルムは平滑性があることが好ましく、例えばＰＥＴ（ポリエチレンテレフタレート）、ＣＯＰ（シクロオレフィンポリマー）、ＴＡＣ（トリアセチルセルロース）、ＰＣ（ポリカーボネート）、ＰＭＭＡ（ポリメチルメタアクリレート）、およびこれらのプラスチックフィルム上に紫外線硬化型樹脂や熱硬化型樹脂からなる樹脂層が形成されたフィルム等が挙げられる。
【００２６】
プラズマ処理ユニット３ａおよび３ｂは、上記プラズマ処理工程を実施する装置である。プラズマ処理ユニット３ａは、第１の被接合部材の第１の接合面に近接した位置に設けられており、第１の接合面にプラズマ処理を行う。プラズマ処理ユニット３ｂは、第２の被接合部材の第２の接合面に近接した位置に設けられており、第２の接合面にプラズマ処理を行う。第１の被接合部材の第１の接合面および第２の被接合部材の第２の接合面の少なくとも一方をプラズマ処理すればよいため、プラズマ処理ユニット３ａおよび３ｂの一方が省略されてもよい。
【００２７】
ガス噴霧ユニット４ａは、上記ガス処理工程を実施するための装置であり、プラズマ処理ユニット３ａまたは３ｂでプラズマ処理を施された第１の接合面および／または第２の接合面に、水蒸気、シランカップリング剤、またはこれらの混合物を含むガスを付着させる。ガス噴霧ユニット４ａは、被接合部材の搬送方向においてプラズマ処理ユニット３の後流側に配置される。ガス噴霧ユニット４ａは、プラズマ処理された第１の接合面および／または第２の接合面の両方にガスを付着できるように、第１の被接合部材および第２の被接合部材の両方に近接した位置に配置される。接合装置１００の置かれている環境が調湿されており、接合に必要な水蒸気量が環境中にある場合には、ガス噴霧ユニット４ａは省いてもよい。図１に示す接合装置１００はガス噴霧ユニット４ａを１つ備えるが、第１の被接合部材および第２の被接合部材の各々に対して１つずつのガス噴霧ユニット４ａを備えていてもよい。この場合は、それぞれのガス噴霧ユニット４ａからは同じガスを噴霧してもよいし、材料の種類や所望の接合力を得るために異なるガスであってもよい。
【００２８】
圧着ユニット５は、上記圧着工程を実施するための装置であり、ラミネーターロール６を備える。ラミネーターロール６は、ガス噴霧ユニット４ａによってガス付着処理が施された第１の被接合部材と第２の被接合部材とを、第１の接合面と前記第２の接合面とが接するように重ね合わせて積層体とし、２．０ＭＰａ以上１０．０ＭＰａ以下にて押圧し、これにより第１の接合面と第２の接合面とを圧着させる。ラミネーターロール６は、加温できるものであってもよく、この場合、加熱または電磁波照射ユニット７が省略されていてもよい。
【００２９】
加熱または電磁波照射ユニット７は、上記接合工程を実施するための装置であり、圧着ユニット５により圧着された積層体１９を加熱または電磁波照射し、第１の被接合部材と第２の被接合部材とが接合された第１の接合体２０を作製する。加熱または電磁波照射ユニット７は処理時間が長い場合は、ユニット長を長くするか、搬送速度を遅くする必要があるため、積層体８のロール状態で取り出した後、別途加熱または電磁波照射処理してもよい。
【００３０】
接合体巻取り装置８は、加熱または電磁波照射ユニット７から搬送される接合体２０をロール状に巻き取る装置である。
【００３１】
また、３つの被接合部材を同時に接合する場合には、例えば図２に示す接合装置１０１を用いることができる。接合装置１０１は、第３の被接合部材を搬送する第３の搬送ユニット９と、第２の被接合部材１２の第３の接合面をプラズマ処理するプラズマ処理ユニット３ｃと、第３の被接合部材１３の第４の接合面をプラズマ処理するプラズマ処理ユニット３ｄと、プラズマ処理を施された第１の接合面および／または第２の接合面に対しガスを付着させるガス噴霧ユニット４ｂとをさらに備える点で接合装置１００と異なる。図２においては、図１に示すのと同様の構成要素には同一の符号で示されている。
【００３２】
接合装置１０１では、第２の被接合部材２を必要に応じて片面または両面をプラズマ処理ユニット３ｂおよび３ｃにて表面処理し、次いで必要に応じて片面または両面をガス噴霧ユニット４ａおよび４ｂで水蒸気やシランカップリング剤ガスを付着させ、圧着ユニット５で第１の被接合部材１１、第２の被接合部材１２、および第３の被接合部材１３をこの順に積層した積層体２１を押圧して圧着し、加熱または電磁波照射ユニット７で加熱または電磁波照射することにより、第１の被接合部材、第２の被接合部材、および第３の被接合部材がこの順に接合された接合体２２を得ることができる。
【実施例】
【００３３】
以下、実施例により、本発明を詳細に例示する。実施例において部は質量部を意味する。
【００３４】
＜光学フィルムの作製＞
（１）塗布液（光学機能層用組成物）の調整
表１に示す組成の塗布液（Ｒ剤）及び表２に示す組成の塗布液（Ｌ剤）をそれぞれ調整した。
【表１】
2019018402.tif 000003
【表２】
2019018402.tif 000004
【００３５】
添加剤：化合物１（特開２００２−１７９６６８号公報に記載の化合物）
【化１】
2019018402.tif 000005
【００３６】
（２）塗布液（Ｒ１）を、ワイヤーバーを用いて、乾燥後の膜の厚みが４μｍになるように、ＰＥＴフィルム（東洋紡績社製、Ａ４１００、下塗り層無し）上に室温にて塗布し、塗布膜を形成した。
（３）ＰＥＴフィルム上の塗布膜を１５０℃にて５分間加熱して溶剤を除去し、次いで、高圧水銀ランプ（ハリソン東芝ライティング社製）を１２０Ｗ出力、５〜１０秒間ＵＶ照射し、塗布膜を硬化させて光学機能層Ｒ１を得た。これにより、支持体としてのＰＥＴフィルムと光学機能層Ｒ１とを有する光学フィルムＲ１を得た。
（４）塗布液（Ｒ２）、（Ｌ１）、および（Ｌ２）を用いる以外は（２）、（３）と同様の操作で、光学フィルムＲ２、Ｌ１、およびＬ２を各々作製した。
【００３７】
［実施例１］
（１）光学フィルムＲ１および光学フィルムＬ１を被接合部材として用い、大気圧プラズマ処理装置（ＡＰＰ社製ＭｙＰＬ−２００）を用いて、酸素ガスを０．５％含有させたアルゴン雰囲気下でプラズマ出力１８０Ｗ、処理ギャップ（プラズマ発生部と光学フィルムとの隙間）２ｍｍの条件下で、各フィルムの光学機能層面を処理した。
（２）室温１９℃、相対湿度６６％の室内（水蒸気量：１０．８ｇ／ｍ３）で、ラミネーターロールがいずれも金属製であるサーマルラミネーター（由利ロール機械社製）を用い、光学フィルムＲ１および光学フィルムＬ１の光学機能層同士を４．０ＭＰａのラミネート圧で圧着させた。
（３）（２）で接合させた積層体を１００℃、５分間加熱処理して、光学機能層Ｒ１および光学機能層Ｌ１が接合された接合体１を得た。
【００３８】
［実施例２］
サーマルラミネーターのラミネート圧を４．０ＭＰａに代えて２．０ＭＰａとした点以外は実施例１と同様にして、光学機能層Ｒ１および光学機能層Ｌ１が接合された接合体２を得た。
【００３９】
［実施例３］
（１）光学フィルムＲ１および光学フィルムＬ１に代えて、光学機能層Ｒ２を有する光学フィルムＲ２および光学機能層Ｌ２を有する光学フィルムＬ２を用いた点以外は、実施例１と同様にして接合し、光学機能層Ｒ２および光学機能層Ｌ２が接合された接合体３を得た。
（２）実施例１で作製した接合体１の光学機能層Ｌ１側のＰＥＴフィルムを剥離し、（１）で作製した接合体３の光学機能層Ｒ２側のＰＥＴフィルムを剥離した。
（３）片側のＰＥＴフィルムが剥離された接合体１および接合体３を、光学機能層Ｌ１と光学機能層Ｒ２とが接するように、実施例１の（１）〜（３）と同様の操作により接合した。これにより、ＰＥＴ／Ｒ１／Ｌ１／Ｒ２／Ｌ２／ＰＥＴの順に積層された４層の接合体４を得た。
【００４０】
［比較例１］
サーマルラミネーターのラミネート圧を４．０ＭＰａに代えて１．５ＭＰａとした点以外は実施例１と同様にして、光学機能層Ｌ１および光学機能層Ｒ１が接合された接合体Ａを得た。
【００４１】
＜接着層の厚さ測定＞
実施例１〜３および比較例１で得られた接合体の一部をカッターナイフで切り取り、接合箇所の断面を走査型電子顕微鏡で１０万倍に拡大して観察した。実施例１〜３および比較例１で得られた接合体はいずれも、光学機能層の間には何も観察されなかった。
【００４２】
＜接合力の評価＞
（１）実施例１、２および比較例１で得られた接合体をそれぞれ幅２５ｍｍ×長さ８０ｍｍのサイズにカットし、片側のＰＥＴフィルムを剥離し、光学機能層面とステンレス板を両面テープで貼り合せた。
（２）接合体のもう一方のＰＥＴフィルムを剥離し、光学機能層面に両面テープでＰＥＴフィルムを貼り付けて試験片を作製した。
（３）試験片を剥離力測定器（島津製作所社製ＥＺ−ＴＥＳＴ）を用いて、１８０°ピール測定を行った。測定時の最大剥離強度を最大接合力として結果を表３に示した。
【００４３】
【表３】
2019018402.tif 000006
【００４４】
表３に示されるように、実施例１、２で得られた接合体は、比較例１と比較して、最大接合力が大幅に高い値を示した。この結果から、圧着時のラミネート圧を２．０ＭＰａ以上にすることにより、接着層としての厚みは観察できないにも拘らず光学フィルムは強固に接合されていることが分かる。
【産業上の利用可能性】
【００４５】
本発明の積層体の製造方法を用いることにより、多様な異なる材料をほとんど接着層としての厚みがない状態で簡便に強固に接合することが可能となる。また、接合の際に水蒸気のみを用いる場合は、従来の接着剤に含まれている有機溶剤や低揮発成分は含まれないために、人体に対しても無害であり、環境負荷を低減することができる。
【符号の説明】
【００４６】
１    第１の搬送ユニット
２    第２の搬送ユニット
３ａ、３ｂ、３ｃ、３ｄ    プラズマ処理ユニット
４ａ、４ｂ    ガス噴霧ユニット
５    圧着ユニット
６    ラミネーターロール
７    加熱または電磁波照射ユニット
８    接合体巻取りユニット
９    第３の搬送ユニット
１１  第１の被接合部材
１２  第２の被接合部材
１３  第３の被接合部材
１９、２１  積層体
２０、２２  接合体
１００、１０１  接合装置
【図１】
2019018402.tif 000007
【図２】
2019018402.tif 000008